СТАБИЛИЗИРОВАННЫЕ КОМПОЗИЦИИ НА ОСНОВЕ ТЕРМОЭЛАСТОПЛАСТА ДИНАМИЧЕСКОЙ ВУЛКАНИЗАЦИИ ДЛЯ ИСПОЛЬЗОВАНИЯ В БАРЬЕРНЫХ ИЗДЕЛИЯХ ДЛЯ ТЕКУЧИХ СРЕД

1. Композиция на основе термоэластопласта, включающая диспергированные частицы, по меньшей мере, одного первого эластомера, включающего галогенированный, содержащий изобутилен эластомер, и диспергированные частицы, по меньшей мере, одного второго эластомера, имеющего, по меньшей мере, одну функциональную группу, способную взаимодействовать с и прививаться к термопластичной смоле, указанные частицы указанного, по меньшей мере, одного первого и, по меньшей мере, одного второго эластомера, диспергированные в непрерывной фазе из термопластичной смолы, включающей, по меньшей мере, одну гомополимерную, сополимерную смолу или их смесь, указанная композиция или указанный, по меньшей мере, один первый эластомер дополнительно включает, по меньшей мере, один стабилизатор от деструкции, индуцируемой действием фотохимического излучения, указанный стабилизатор выбран из группы, состоящей из бензотриазолов, триазинов, бензофенонов и сложных эфиров необязательно замещенных гидробензойных кислот, включая их производные и димеры.
2. Композиция по п.1, где стабилизатор диспергируют в указанном галогенированном эластомере или указанной термопластичной смоле перед тем, как указанный галогенированный эластомер диспергируют в термопластичной смоле как динамический вулканизат или в ходе динамической вулканизации указанного галогенированного эластомера.
3. Композиция по п.2, где указанный эластомер дополнительно включает, по меньшей мере, один вулканизующий агент или вулканизующую систему, подходящую для поперечного сшивания указанного галогенированного эластомера.
4. Композиция по п.1, где указанный галогенированный эластомер диспергирован в матрице из указанной термопластичной смолы в форме частиц, имеющих средний размер от приблизительно 0,1 мкм до приблизительно 1,0 мкм, и указанный второй эластомер диспергирован в матрице из указанной термопластичной смолы в виде частиц, имеющих средний размер от приблизительно 0,1 мкм до приблизительно 1,0 мкм.
5. Композиция по п.1, где указанный второй эластомер выбран из группы, состоящей из каучука на основе высоко предельного сополимера нитрила и этиленненасыщенного сопряженного диена, эпоксидированного натурального каучука, бутадиен-нитрильного каучука, гидринового каучука, акрилового каучука, акрилонитрил-бутадиен-стирольного каучука с привитым малеиновым ангидридом, этилен-пропилен-диенового каучука с привитым малеиновым ангидридом, стирол-этилен/бутадиен-стирольного каучука с привитым малеиновым ангидридом, малеинсодержащего каучука на основе сополимера этилен-пропилен, малеинсодержащего этилен-бутенового каучука, малеинсодержащего этилен-гексенового каучука, малеинсодержащего этилен-октенового каучука, малеинсодержащего этилен-деценового каучука, малеинсодержащего сополимера этилен-винилацетат, малеинсодержащего сополимера этилен-метилакрилат, малеинсодержащего сополимера этилен этилакрилат, малеинсодержащего сополимера этилен-акриловая кислота, сополимера EPDM/стирол, модифицированного малеиновой кислотой сополимера EPDM/стирол, графт-сополимера EPDM/акрилонитрил, модифицированного малеиновой кислотой графт-сополимера EPDM/акрилонитрил, сополимера стирол/малеиновая кислота, реакционных фенокситермопластичных смол, малеинсодержащего сополимера изобутилен-изопрен, малеинсодержащего сополимера изобутилен-пара-метилстирол, малеинсодержащего сополимера галогенированный изобутилен изопрен, малеинсодержащего звездчатого разветвленного сополимера на основе бутила (SBB), малеинсодержащего сополимера BIMS и их смесей.
6. Композиция по п.5, где указанный второй эластомер включает малеиновый ангидрид, содержащийся в количестве, выбранном из группы, состоящей из менее приблизительно 50 мас.%, 45 мас.%, 40 мас.%, 35 мас.%, 30 мас.%, 25 мас.%, 20 мас.%, 15 мас.%, 10 мас.%, 9 мас.%, 8 мас.%, 7 мас.%, 6 мас.%, 5 мас.%, 4 мас.%, 3 мас.% и 2 мас.% малеинового ангидрида.
7. Композиция по п.1, где указанный второй эластомер содержится в количестве в интервале, выбранном из группы, включающей не более 20 мас.%, от 1 до 20 мас.%, от 0,5 до 20 мас.%, от 1 до 10 мас.%, от 5 до 15 мас.% и от 7,5 до 12,5 мас.%.
8. Композиция по п.1, где указанный стабилизатор содержится в концентрации, выбранной из группы, состоящей из приблизительно 0,1 до приблизительно 10 мас.ч., от приблизительно 0,1 до приблизительно 8,0 мас.ч., от 0,1 до приблизительно 7,5 мас.ч., от 0,1 до приблизительно 5,0 мас.ч., от 0,1 до приблизительно 3,5 мас.ч., от приблизительно 0,2 до приблизительно 6,5 мас.ч., от приблизительно 0,25 до приблизительно 5,0, от приблизительно 0,25 до приблизительно 3,5 мас.ч., от приблизительно 0,25 до приблизительно 2,0 мас.ч. или от приблизительно 0,25 до приблизительно 1,75 мас.ч. и от приблизительно 0,25 до приблизительно 1,5 мас.ч.
9. Композиция по п.1, где указанный, по меньшей мере, один стабилизатор выбран из группы, состоящей из абсорберов ультрафиолета (УФ), акцепторов свободных радикалов и смесей УФ абсорберов и акцепторов свободных радикалов.
10. Композиция по п.9, где указанный абсорбер ультрафиолета выбран из группы, состоящей из 3,5-ди-т-бутил-4-гидрокси бензойной кислоты, сложного гексадецилового эфира, 2-(2'-гидрокси-3',5'-ди-т-амилфенил)бензотриазола; 2-[4,6-бис(2,4-диметилфенил)-1,3,5-триазин-2-ил]-5-(октилокси)фенола; 2-(4,6-дифенил-1,3,5-триазин-2-ил)-5-гексилоксифенола; 2-(2Н-бензотриазол-2-ил)-4,6-дитрет-пентилфенола; продуктов взаимодействия метил-3-(3-(2Н-бензотриазол-2-ил)-5-т-бутил-4-гидроксифенил)пропионата с полиэтиленгликолем 300; и их смесей.
11. Композиция по п.1, дополнительно включающая, по меньшей мере, один стерически затрудненный фенольный антиоксидант.
12. Композиция по п.11, где указанный антиоксидант выбран из группы, состоящей из N,N'-гексан-1,6-диилбис(3-(3,5-ди-трет-бутил-4-гидроксифенил)пропионамида; тетракис(3-(3,5-ди-трет-бутил-4-гидроксифенил)пропионата) пентаэритритола; 2,2'-метиленбис(4-этил-6-трет-бутил)фенола и 2,2'-метиленбис(4-метил-6-трет-бутил)фенола.
13. Композиция по п.1, где указанная термопластичная смола выбрана из группы, состоящей из найлона 6, найлона 11, найлона 12, найлона 6/12 сополимера, найлона 6/66 сополимера и их смесей.
14. Композиция по п.1, где указанный, по меньшей мере, один галогенированный содержащий изобутилен каучук выбран из группы, состоящей из галогенированного бутилкаучука, галогенированного сополимера изоолефин/пара-алкилстирол, галогенированного сополимера изобутилен-пара-метилстирол-изопрен, галогенированного сополимера поли(изобутилен-ко-п-метилстирол), галогенированного разветвленного бутилкаучука и галогенированного звездчатого разветвленного бутилкаучука.
15. Композиция по п.1, полученная способом динамической вулканизации, проведенном в подходящем смесителе, способном создать сдвиговое усилие к указанным полимерному и эластомерному компонентам при повышенной температуре, указанный способ включает стадии
(1) диспергирования в указанном галогенированном каучуке, по меньшей мере, одного вулканизующего агента, подходящего для поперечного сшивания указанного галогенированного каучука, с получением предварительно смешанной композиции на основе галогенированного каучука в условиях действия сдвига, продолжительности смешения и температуры, достаточных для по существу равномерного распределения указанного вулканизующего агента, но недостаточных для инициирования заметного поперечного сшивания указанного галогенированного каучука;
(2) введения указанной, по меньшей мере, одной термопластичной смолы в указанный смеситель и приложения достаточного сдвига и тепла, чтобы вызвать плавление и течение термопластичной смолы с образованием смеси термопластичной смолы;
(3) введения, по меньшей мере, одного пластификатора для термопластичной смолы в количестве, достаточном, чтобы обеспечить по существу соответствие вязкости указанной смеси термопластичной смолы вязкости указанного предварительно смешанного галогенированного каучука при температуре и условиях сдвига, существующих в названном смесителе;
(4) введения указанного предварительно смешанного галогенированного каучука в указанный смеситель и приложения тепла и сдвига в достаточном количестве, чтобы инициировать динамическую вулканизацию указанного галогенированного каучука;
(5) введения указанного второго каучука и продолжение нагревания и приложения сдвиговых усилий, чтобы по существу диспергировать указанный второй каучук и по существу завершить указанную динамическую вулканизацию указанного галогенированного каучука; и
(6) выгрузки указанной композиции термоэластопласта динамической вулканизации из указанного смесителя;
где, по меньшей мере, один стабилизатор добавляют либо в галогенированный каучук, либо гомополимерную или сополимерную термопластичную смолу на стадии (1) или стадии (2).
16. Композиция по п.15, где указанный галогенированный каучук диспергируют в полиамидной матрице с образованием частиц, имеющих средний размер от приблизительно 0,1 мкм до приблизительно 1,0 мкм, и указанный второй каучук диспергируют в указанной полиамидной матрице в виде частиц, имеющих средний размер от приблизительно 0,1 мкм до приблизительно 1,0 мкм.
17. Композиция по п.15, где указанный второй каучук выбран из группы, состоящей из каучуков на основе высоко предельного сополимера нитрила с непредельностью этиленового типа сопряженного диена, эпоксидированных природных каучуков, бутадиен-нитрильных каучуков, гидриновых каучуков, акриловых каучуков, акрилонитрил-бутадиен-стирольных каучуков с привитым малеиновым ангидридом, этилен-пропилен-диеновых каучуков с привитым малеиновым ангидридом, стирол-этилен/бутадиен-стирольных каучуков с привитым малеиновым ангидридом, малеинсодержащих каучуков на основе сополимеров этилен-пропилен, малеинсодержащих этилен-бутеновых каучуков, малеинсодержащих этилен-гексеновых каучуков, малеинсодержащих этилен-октеновых каучуков, малеинсодержащих этилен-деценовых каучуков, малеинсодержащих сополимеров этилен-винилацетат, малеинсодержащих сополимеров этилен-метилакрилат, малеинсодержащих сополимеров этилен-этилакрилат, малеинсодержащих сополимеров этилен-акриловая кислота, сополимеров EPDM/стирол, модифицированных малеиновой кислотой сополимеров EPDM/стирол, графт-сополимеров EPDM/акрилонитрил, модифицированных малеиновой кислотой графт-сополимеров EPDM/акрилонитрил, сополимеров стирол/малеиновая кислота, реакционных фенокситермопластичных смол, малеинсодержащих сополимеров изобутилен-изопрен, малеинсодержащих сополимеров изобутилен-параметилстирол, малеинсодержащих сополимеров галогенированный изобутилен-изопрен, малеинсодержащих звездчатых разветвленных бутилкаучуков (SBB), малеинсодержащих сополимеров BIMS и их смесей.
18. Композиция по п.16, где указанный полиамид выбран из группы, состоящей из найлона 6, найлона 11, найлона 12, найлона 6/12 сополимера, найлона 6/66 сополимера и их смесей; и указанный, по меньшей мере, один галогенированный содержащий изобутилен эластомер или каучук выбран из группы, состоящей из бромированного бутилкаучука, бромированного сополимера изоолефин/пара-алкилстирол, бромированного сополимера изобутилен/п-метилстирол, бромированного сополимера изобутилен-п-метилстирол-изопрен, бромированного разветвленного бутилкаучука и бромированного звездчатого разветвленного бутилкаучука.